(57)【要約】【課題】  ＣＤ用光ビーム及びＤＶＤ用光ビームを適切に反射させる。【解決手段】  半透過反射膜１２と反射膜２２との間に位置する第２のディスク基板２１が、低密度記録体３にまで射し込んだＤＶＤ用光ビームを吸収し、且つＣＤ用光ビームを透過させることから、ＤＶＤ用光ビームを半透過反射膜１２で、ＣＤ用光ビームを反射膜２２で適切に反射できる。【選択図】  図１
2005190644.tif 000002
【特許請求の範囲】
【請求項１】
光ビームが入射される入射面と、上記入射面とは反対側に位置し、且つ所定の記録密度のデータが記録された第１の記録面とを有し、上記入射面側から入射した第１の光ビーム及び上記第１の光ビームとは異なる波長の第２の光ビームを透過する第１の基板と、上記第１の記録面上に設けられ、上記第１の光ビームを反射、且つ上記第２の光ビームを透過する半透過反射膜とを備える第１の記録体と、上記半透過反射膜と対向する面とは反対側に位置し、且つ上記第１の記録面の記録密度よりも低い記録密度のデータが記録された第２の記録面を有し、上記第２の光ビームを透過する第２の基板と、上記第２の記録面上に設けられ、上記第２の光ビームを反射させる反射膜とを備える第２の記録体とを有し、上記第１の記録体の上記半透過反射膜と、上記第２の記録体の上記反射膜とは反対側の主面とが対向するように、上記第１の記録体と上記第２の記録体とが接着層によって貼り合わされた光記録媒体において、
上記第２の基板及び上記接着層の何れか１つ以上が、上記第１の光ビームを吸収することを特徴とする光記録媒体。
【請求項２】
上記第２の基板及び上記接着層の何れか１つ以上に色素が含有されていることを特徴とする請求項１記載の光記録媒体。
【請求項３】
上記第１の光ビームの波長は、６３０ｎｍ〜６５０ｎｍの範囲であり、
上記第２の光ビームの波長は、７７０ｎｍ〜８５０ｎｍの範囲であることを特徴とする請求項１記載の光記録媒体。
【請求項４】
上記第１の光ビームの波長は、６３０ｎｍ〜６７０ｎｍの範囲であり、
上記第２の光ビームの波長は、７７０ｎｍ〜８５０ｎｍの範囲であることを特徴とする請求項１記載の光記録媒体。
【請求項５】
上記接着層の厚みは、３０μｍ〜８０μｍの範囲であることを特徴とする請求項１記載の光記録媒体。
【発明の詳細な説明】
【技術分野】
【０００１】
本発明は、光ビームによって光学的に情報信号の読み取りが行われる光記録媒体に関する。
【背景技術】
【０００２】
データ記録媒体として用いられる光ディスクには、再生専用型の光ディスクがある。このような再生専用型の光ディスクとしては、例えばコンパクトディスク（ＣＤ：Compact Disc）等に代表されるような、データ情報に対応してピットが形成された記録面を有する透明基板の記録面上に、例えばアルミニウム等を主体とする金属反射層が記録層として形成されたものがある。このような光ディスクでは、記録容量の大容量化に対して面記録密度を向上させることが要求されている。
【０００３】
また、一方で、コンパクトディスクより大容量の記録が可能な高密度記録層を備える光ディスクも開発されている。このような光ディスクとしては、例えばデジタルバーサタイルディスク（ＤＶＤ：Digital Versatile Disc）等が挙げられる（特許文献１を参照。）。
【０００４】
具体的には、コンパクトディスクには主にオーディオ（音声）信号が記録されたものであり、オーディオ信号と共にビデオ（画像）信号を記録する場合は、データ情報が大きくなることからデジタルバーサタイルディスクに記録される。
【０００５】
そして、近年では、コンパクトディスクとデジタルバーサタイルディスクとを一枚のディスクに収めたハイブリッド構成の光記録ディスクの要求が高まっている。具体的には、データ再生装置から光ビームが照射される面側をデジタルバーサタイルディスクにした構造で、デジタルバーサタイルディスクとコンパクトディスクとを部分的に貼り合わせたものである。
【０００６】
このようなハイブリッドな構成にされた光記録ディスクでは、コンパクトディスク層側に従来のオーディオ信号等が記録され、デジタルバーサタイルディスク層側にビデオ信号や、従来のコンパクトディスクでは記録することが困難となるような高品質なオーディオ信号等を記録させることが可能になる。そして、この光記録ディスクでは、コンパクトディスクやデジタルバーサタイルディスク等様々な形態の光記録ディスクを再生することが可能なコンパチブル型の再生装置はもとより、コンパクトディスク専用の再生装置でも記録を再生することができる。
【０００７】
しかしながら、このハイブリッドな構成にされた光記録ディスクおいて、片面側から記録を読み取るような構成にした場合、このディスクを再生するデータ再生装置により高密度記録層、すなわちデジタルバーサタイルディスク側の記録層を再生するときに、データ再生装置によって高密度記録層側から照射された高密度記録層を再生するための短波長な光ビームの焦点が高密度記録層で合わずに、高密度記録層を透過して低密度記録層、すなわちコンパクトディスク側の記録層で反射して高密度記録層に記録されているデータを再生することが困難になる虞がある。
【０００８】
また、このハイブリッドな構成にされた光記録ディスクでは、例えば高密度記録層に対応する光ビームを低密度記録層で誤って反射する虞があり、この反射した戻りの光ビームをデータ再生装置が読み取った場合に、データ再生装置を誤動作させることが予想される。
【０００９】
【特許文献１】特開平０８−２３５６４１号公報
【発明の開示】
【発明が解決しようとする課題】
【００１０】
本発明は、半透過反射膜及び反射膜にそれぞれ対応する所定の波長の光ビームが、各反射膜でそれぞれ適切に反射され、データ再生装置が誤作動することを未然に防ぐことが可能な優れた光記録媒体を提供するものである。
【課題を解決するための手段】
【００１１】
本発明に係る光記録媒体は、光ビームが入射される入射面と、入射面とは反対側に位置し、且つ所定の記録密度のデータが記録された第１の記録面とを有し、入射面側から入射した第１の光ビーム及び第１の光ビームとは異なる波長の第２の光ビームを透過する第１の基板と、第１の記録面上に設けられ、第１の光ビームを反射、且つ第２の光ビームを透過する半透過反射膜とを備える第１の記録体と、半透過反射膜と対向する面とは反対側に位置し、且つ第１の記録面の記録密度よりも低い記録密度のデータが記録された第２の記録面を有し、第２の光ビームを透過する第２の基板と、第２の記録面上に設けられ、第２の光ビームを反射させる反射膜とを備える第２の記録体とを有し、第１の記録体の半透過反射膜と、第２の記録体の上記反射膜とは反対側の主面とが対向するように、第１の記録体と第２の記録体とが接着層によって貼り合わされ、第２の基板及び接着層の何れか１つ以上が、第１の光ビームを吸収することを特徴としている。
【００１２】
この光記録媒体では、第２の基板及び接着層の何れか１つ以上が、第１の基板の照射面側から入射した第１の光ビームを吸収、且つ照射面側から入射した第２の光ビームを透過することから、第１の光ビームを半透過反射膜で適切に反射、且つ第１の光ビームとは波長の異なる第２の光ビームを反射膜で適切に反射できる。
【発明の効果】
【００１３】
本発明に係る光記録媒体では、第２の基板及び接着層の何れか１つ以上が、照射面側から入射した第１の光ビームを吸収し、第１の光ビームを半透過反射膜で、第２の光ビームを反射膜で適切に反射させることから、第１の光ビームが誤って反射膜にまで達することを防止できる。
【００１４】
したがって、この光記録媒体では、各記録面に対応した波長の光ビームだけを、各記録面に隣接する各反射膜で反射できることから、例えば記録面に対応しない波長の光ビームが反射膜で反射された反射光をデータ再生装置が読み込んで、データ再生装置が誤作動することを防止できる。
【発明を実施するための最良の形態】
【００１５】
以下、本発明が適用された光記録媒体について、図１及び図２に示すハイブリットな構成にされた光ディスク１を例に挙げて説明する。この光ディスク１は、高密度記録体２と、低密度記録体３と、高密度記録体２と低密度記録体３とを貼り合わせる接着層４と、低密度記録体３の接着層４と接着する面とは反対側の面上に設けられた保護層５とを有している。具体的に、光ディスク１は、例えば高密度記録体２としてデジタルバーサタイルディスク（ＤＶＤ：Digital Versatile Disc）等の高密度にデータ情報が記録された光ディスクと、低密度記録体３としてコンパクトディスク（ＣＤ：Compact Disc）等のＤＶＤよりは低密度なデータ情報が記録された光ディスクとを部分的に貼り合わせた複数のディスクの特性を併せ持つハイブリッド化された光記録媒体である。
【００１６】
そして、この光ディスク１は、各記録体２，３に記録されたデータ情報をデータ再生装置によって再生することが可能な再生専用型の光記録ディスクである。なお、ここでのデータ再生装置としては、例えばＣＤを再生することが可能なＣＤ再生装置、ＤＶＤを再生することが可能なＤＶＤ再生装置、ＣＤ、ＤＶＤ等様々な形態の光記録ディスクを再生することが可能なコンパチブル型の再生装置等である。
【００１７】
高密度記録体２は、光透過性を有するポリカーボネート樹脂等の合成樹脂やガラス等を用いた厚みが０．６ｍｍ程度の剛性を有する第１のディスク基板１１を有している。
【００１８】
この第１のディスク基板１１の一方の一主面１１ａには、ビデオ（映像）データ、後述する第２のディスク基板２１の記録面に記録されるオーディオ（音声）データよりも容量が大きくハイクオリティなオーディオデータ等に対応した微小の凹凸パターンであるピットパターン１１ｂが高密度に形成されている。すなわち、第１のディスク基板１１の一主面１１ａには、後述する第２のディスク基板２１の記録面の記録密度よりも高い記録密度で大容量のデータ情報が記録されている。
【００１９】
具体的に、第１のディスク基板１１の一主面１１ａには、ＤＶＤと同じ物理フォーマット、すなわちＣＤの物理フォーマットより高密度記録の物理フォーマットで８−１６変調されたデータが、トラックピッチ０．７４μｍ、ピット長０．４〜１．８７μｍのピットパターン１１ｂで螺旋状又は同心円状に記録されている。なお、この記録面に記録されるデータは、所定の方式で暗号化されているものであってもよい。
【００２０】
このピットパターン１１ｂは、第１のディスク基板１１が合成樹脂により形成される場合に第１のディスク基板１１を射出成形する際、第１のディスク基板１１の成形と同時にスタンパの凹凸パターンが転写されることにより形成される。
【００２１】
第１のディスク基板１１がガラスにより形成されるときには、２Ｐ（Photo Polymerization）法を用いて形成される。この２Ｐ法は、ガラス基板とスタンパとの間に紫外線硬化型樹脂等の光硬化型樹脂を硬化させることによってスタンパの凹凸パターンが転写され、ピットパターン２１ｂが形成される。
【００２２】
なお、本発明が適用された光ディスク１の高密度記録体２は、第１のディスク基板１１がポリカーボネート樹脂を射出成形により成形されたものである。
【００２３】
第１のディスク基板１１の一主面１１ａとは反対側の他主面１１ｃは、データ再生装置から出射された光ビームが照射される照射面である。そして、他主面１１ｃにおいては、データ再生装置により照射された光ビームがディスク内で反射して戻りの光ビームとして出射される。なお、第１のディスク基板１１の他主面１１ｃは、ディスク内の反射膜１２，２２で反射した戻りの光ビームがデータ再生装置に読み取られることから、データ再生装置に対して光ディスク１に記録されているデータ情報が読み取られる読取面としても機能する。
【００２４】
そして、この第１のディスク基板１１のピットパターン１１ｂが形成された一主面１１ａには、ピットパターン１１ｂを覆うように半透過反射膜１２が形成されている。この半透過反射膜１２は、高密度記録体２のデータ情報を読み出すために他主面１１ｃ側から入射された波長が６３０ｎｍ〜６７０ｎｍの範囲にある光ビームを反射、且つ低密度記録体３のデータ情報を読み出すために他主面１１ｃ側から入射された波長が７７０ｎｍ〜８５０ｎｍの範囲にある光ビームを透過する。なお、以下では、波長が６３０ｎｍ〜６７０ｎｍの範囲にある光ビームはＤＶＤと同じ物理フォーマットのデータ情報を読み出すための光ビームであることからＤＶＤ用光ビームと記す。また、波長が７７０ｎｍ〜８５０ｎｍの範囲にある光ビームはＣＤと同じ物理フォーマットのデータ情報を読み出すための光ビームであることからＣＤ用光ビームと記す。
【００２５】
そして、半透過反射膜１２は、例えばＳｉ３Ｎ４、ＳｉＯ２等のシリコン系膜等により形成されている。これらの膜は、真空蒸着法やスパッタリング法によりディスク基板２ａ上に、１００Å〜３００Å程度の厚みに成膜される。
【００２６】
次に、低密度記録体３について説明する。低密度記録体３は、光透過性を有するポリカーボネート樹脂等の合成樹脂やガラス等を用いた厚みが０．６ｍｍ程度の剛性を有する第２のディスク基板２１を有している。この第２のディスク基板２１の一方の主面２１ａには、オーディオ（音声）データ、ゲームソフト等のコンテンツデータに対応して微小の凹凸パターンであるピットパターン２１ｂが形成され、第２のディスク基板２１における記録面となる。すなわち、第２のディスク基板２１の一主面２１ａには、上述した第１のディスク基板１１の記録面の記録密度よりも低い記録密度のデータ情報が記録されている。
【００２７】
具体的に、第２のディスク基板２１の主面２１ａには、ＣＤと同じ物理フォーマットで８−１４変調されたデータが、トラックピッチ１．６μｍ、ピット長０．９〜３．３μｍのピットパターン２１ｂで螺旋状又は同心円状に記録されている。なお、この記録面に記録されるデータも、所定の方式で暗号化されているものであってもよい。
【００２８】
このピットパターン２１ｂは、上述したピットパターン１１ｂと同様、第２のディスク基板２１が合成樹脂により形成される場合に第２のディスク基板２１を射出成形する際、第２のディスク基板２１の成形と同時にスタンパの凹凸パターンが転写されることにより形成される。また、第２のディスク基板２１がガラスにより形成されるときには、２Ｐ法等により形成される。
【００２９】
なお、本発明が適用された光ディスク１の低密度記録体３は、上述した第１のディスク基板１１と同様、第２のディスク基板２１がポリカーボネート樹脂を射出成形することで得られるものである。すなわち、この第２のディスク基板２１は、一般に用いられている直径が１２ｃｍのコンパクトディスクのディスク基板とほぼ同様にして形成されている。
【００３０】
この第２のディスク基板２１のピットパターン２１ｂが形成された主面２１ａには、ピットパターン２１ｂを覆うように反射膜２２が形成されている。
【００３１】
この反射膜２２は、例えばデータ再生装置から出射され、後述する高密度記録体２の照射面となる他主面１１ｃから入射したＣＤ用光ビームを効率良く反射させる。この反射膜２２は、高密度記録体２を透過したＣＤ用光ビームを、例えばデータ再生装置に設けられた光ピックアップに反射させるためアルミニウム（Ａｌ）、金（Ａｕ）、銀（Ａｇ）等の高反射率を確保できる金属等の材料によって形成される。
【００３２】
そして、この反射膜２２は、例えば真空蒸着法やスパッタリング法等により第２のディスク基板２１の記録面となる主面２１ａ上に、数百Åの厚みに成膜される。
【００３３】
以上のような構成の低密度記録体３では、第２のディスク基板２１を構成する材料として所定の色素を含有させ、所定の波長の光ビームを吸収させるようにしている。具体的には、第２のディスク基板２１に所定の色素を含有させることにより、上述した高密度記録体２に記録された、第２のディスク基板２１の記録面の記録密度よりも高い記録密度で高容量のデータ情報を読み出すために照射面側から照射された波長が６３０ｎｍ〜６７０ｎｍの範囲にあるＤＶＤ用光ビームを吸収させる。
【００３４】
第２のディスク基板２１に含有される色素は、染料や顔料等、任意のものが使用可能であるが、実用的には分散性に優れる染料が好ましい。使用可能な染料としては、例えばアントラキノン系染料、複素環系染料、メチン系染料、ペリノン系染料、ペリレン系染料、チオインジゴ系染料等がある。
【００３５】
そして、第２のディスク基板２１を射出形成するときの金型に対して汚染の原因となる昇華性も加味した染料としては、例えばアントラキノン系染料としてはソルベント レッド ５２（Solvent Red ５２）、ソルベント レッド １４９（Solvent Red １４９）、ソルベント ブルー ９４（Solvent Blue ９４）、ソルベント グリーン ３（Solvent Green ３）等があり、複素環系染料としてはソルベント イエロー ３３（Solvent Yellow ３３）、ソルベント イエロー ５４（Solvent Yellow ５４）、ソルベント イエロー１０５（Solveｎt Yellow １０５）等があり、メチン系染料としてはソルベント Ｙ ９３（Solvent Ｙ ９３）、ソルベント オレンジ ８０（Solvent Orange ８０）等があり、ペリノン系染料としてはソルベント オレンジ ６０（Solvent Orange ６０）、ソルベント レッド １３５（Solvent Red １３５）等があり、ペリレン系染料としてはソルベント グリーン ５（Solvent Green ５）等があり、チオインジゴ系染料としてはバット レッド １（Vat Red ｌ）等があり、これらの染料を用いることが望ましい。また、これらの染料は、単独若しくは複数種を混合して用いることもできる。
【００３６】
この色素は、第２のディスク基板２１に対して０．０１重量％〜３重量％の範囲、好ましくは０．０３重量％〜１重量％の範囲で含有されている。
【００３７】
第２のディスク基板２１に対する含有量が０．０１重量％よりも少ない場合、第２のディスク基板２１に対する含有量が少なすぎて、例えばデータ再生装置が光ビームのフォーカス制御に不具合があり誤って低密度記録体３に入射したＤＶＤ用光ビームを第２のディスク基板２１で吸収することが困難になる。一方、第２のディスク基板２１に対する含有量が３重量％よりも多い場合、第２のディスク基板２１に対する含有量が多すぎて、第２のディスク基板２１の強度が低下し、脆く、割れやすくなってしまう虞あがる。
【００３８】
ここで、第２のディスク基板２１に色素が含有された低密度記録体３を作製する方法を説明する。低密度記録体３を作製する際は、図３に示すように、ステップＳ１において、所定の可塑剤等に上述した色素を分散させた着色インクを用意し、ステップＳ２において、この着色インクが添加されて着色されたポリカーボネート樹脂の着色ペレットを製造する。
【００３９】
次に、ステップＳ３において、着色ペレットを用意すると共に、ステップＳ４において、情報信号に対応する微少な凹凸からなるピットパターンを形成した原盤を用意し、この原盤に基づいて形成され第２のディスク基板２１の主面１１ａに形成されるピットパターン２１ｂを成形するスタンパを用意する。
【００４０】
次に、このスタンパを射出成形用の成形機に装着し、この成形機のホッパに着色ペレットを投入し、射出成形機に設けたスクリューにより着色ペレットを加熱しながら溶融する。
【００４１】
次に、着色ペレットが溶融されることによって形成された着色溶融ポリカーボネート樹脂をスタンパが装着された金型に射出することにより、主面２１ａにスタンパによるピットパターン２１ｂが転写され、且つ色素を含有する第２のディスク基板２１が成形される。
【００４２】
次に、射出成形機により成形された第２のディスク基板２１のピットパターン２１ｂが形成された主面２１ａを覆うように、例えばスパッタリング法等によって高反射率を確保できる金属等からなる反射膜２２を成膜する。このようにして低密度記録体３は作製される。
【００４３】
なお、以上では、色素が含有された着色ペレットを射出成形機で溶融し、金型に出射して第２のディスク基板２１を形成させたが、このような方法に限定されることはなく、例えば色素が含有されていないペレットを溶融させた無色溶融ポリカーボネート樹脂に、着色インクを加えて着色溶融ポリカーボネート樹脂を作り、この着色溶融ポリカーボネート樹脂を金型に出射して色素を含有する第２のディスク基板２１を形成してもよい。
【００４４】
光ディスク１における接着層４は、以上で説明した高密度記録体２と、低密度記録体３とを貼り合わせるように機能する。具体的に、接着層４は、低密度記録体３の第２のディスク基板２１の主面２１ａ、すなわち記録面とは反対側の面と、高密度記録体２の半透過反射膜１２が臨む面とを貼り合わせる。
【００４５】
そして、高密度記録体２と低密度記録体３とを貼り合わせる接着層４は、高密度記録体２の照射面より入射した波長が７７０ｎｍ〜８５０ｎｍの範囲にある光ビームが低密度記録体３にまで入射するように光透過性の接着剤により形成される。
【００４６】
また、光ディスク１においては、低密度記録体３の接着層４と接着する面とは反対側の面上に保護層５が設けられている。具体的には、低密度記録体３の反射膜２２上に、保護層５が設けられている。
【００４７】
この保護層５は、例えば紫外線硬化型樹脂等により形成され、光ディスク１がユーザによって取り扱われるとき、反射膜２２等が汚損しないように保護する保護膜として機能する。この保護層５は、例えば紫外線硬化型樹脂等をスピンコート法により反射膜２２上に塗布し、紫外線を照射して固化させることによって数μｍ〜数十μｍ程度の厚みに形成される。
【００４８】
以上のような構成の光ディスク１では、半透過反射膜１２と反射膜２２との間に位置する第２のディスク基板２１が、第１のディスク基板１１の他主面１１ｃ側から入射し、例えばデータ再生装置のフォーカス制御等に不具合があって誤って低密度記録体３にまでＤＶＤ用光ビームが射し込んでしまった場合に、ＤＶＤ用光ビームを吸収し、ＤＶＤ用光ビームが低密度記録体３の反射膜２２にまで達することを防止する。すなわち、この光ディスク１では、ＤＶＤ用光ビームは半透過反射膜１２で、ＣＤ用光ビームは反射膜２２で適切に反射することが可能となる。
【００４９】
これにより、光ディスク１では、ＤＶＤ用光ビームは半透過反射膜１２で、ＣＤ用光ビームは反射膜２２で適宜反射された戻りの光ビームが、データ再生装置に適切に読み取られることになることから、高密度記録体２及び低密度記録体３それぞれに記録されたデータ情報がデータ再生装置によって適切に再生される。
【００５０】
また、この光ディスク１では、ＤＶＤ用光ビームは半透過反射膜１２で、ＣＤ用光ビームは反射膜２２で適宜反射されることから、例えばＤＶＤ用光ビームが低密度記録体３の反射膜２２で反射された戻りの光ビームをデータ再生装置が誤って読み込んで、データ再生装置が誤作動することを防止できる。
【００５１】
この光ディスク１は、全体の厚さがＣＤやＤＶＤと略同じ１．２ｍｍ程度に形成されている。したがって、この光ディスク１は、ＣＤやＤＶＤ等を再生することが可能なデータ再生装置で再生できる。具体的には、ＣＤ専用の再生装置では低密度記録体３に記録されたデータ情報を再生でき、様々な光記録ディスクを再生できるコンパチブル型の再生装置では高密度記録体２及び低密度記録体３に記録されたデータ情報を再生できる。
【００５２】
ところで、以上のような光ディスク１は、次のように用いることができる。例えば、低密度記録体３には従来のＣＤに記録されているようなオーディオデータ等を記録させ、高密度記録体２にはビデオデータやＣＤでは記録できないような高容量、高品質なオーディオデータ等を記録させる。そして、家内等に据え置くコンパチブル型の再生装置では高密度記録体２及び低密度記録体３に記録されたデータ情報を再生し、まだコンパチブル型の再生装置が十分に普及していない車内等ではＣＤ専用再生装置にて低密度記録体３に記録されたデータ情報を再生する。
【００５３】
以上では、低密度記録体３の第２のディスク基板２１に色素を含有させてＤＶＤ用光ビームが反射膜１２に到達しないようにしたが、このような構成に限定されることはなく、例えば高密度記録体２と低密度記録体３とを貼り合わせる接着層４に色素を含有させることも可能である。この場合、第２のディスク基板２１に色素を含有させても、含有させなくてもよい。
【００５４】
この場合、接着層４の厚みは３０μｍ以上、８０μｍ以下の範囲にされる。接着層４の厚みが３０μｍよりも薄い場合、接着層４が薄すぎてＤＶＤ用光ビームを接着層４で吸収してＤＶＤ用光ビームが低密度記録体３の反射膜２２にまで達することを防ぐことが困難になる。一方、接着層４の厚みが８０μｍよりも厚い場合、ＤＶＤディスクの規格から大きく外れてしまい再生信号を安定して読み出すことが困難になる虞がある。
【００５５】
したがって、光ディスク１においては、接着層４に色素を含有させた場合、接着層４の厚みを３０μｍ〜８０μｍの厚みにすることで、ＤＶＤ用光ビームを接着層４で適切に吸収することができ、且つ再生信号を安定して読み出すことが可能になる。なお、接着層４においては、色素が含有されない場合でも、光ディスク１の規格から大きく外れないように８０μｍ以下の厚みにさせる。
【００５６】
また、以上では、再生専用の光ディスク１について説明したが、このようなことに限定されることはなく、例えば低密度記録体のディスク基板の記録面となる主面にデータを記録する際のガイドとなるグルーブが設けられたグルーブパターン等を形成させ、低密度記録体でデータ情報の記録及び再生が行える光ディスクにも適用可能である。
【００５７】
さらに、以上では、高密度記録体２が、記録面及びこの記録面上に成膜された半透過反射膜１２を１つずつ備える構成を例に挙げて説明したが、このような構成に限定されることはなく、例えば記録面上に成膜された半透過反射膜を複数備え、高密度記録体の記録容量が向上された光ディスクにも適用可能である。
【実施例】
【００５８】
以下、本発明を適用した光ディスクにおける低密度記録体のディスク基板を実際に作製したサンプルについて説明する。
【００５９】
〈サンプル１〉
サンプル１では、先ず、有本化学工業社製のプラストロンレッド８３５０（アントラキノン系染料）４３重量部と、三井東圧社製のミツイＰＳグリーンＢＨ（アントラキノン系染料）５５重量部と、三菱化成社製のダイヤレジンエローＦ（複素環系染料）２重量部とを混合し、染料粒子の微細化と分散の項に記載した方法により三本ロールで回数とクリアランスを調整しながら、グラインドゲージにより最大粒子径が４０μｍのペースト状の着色インクを作製した。
【００６０】
次に、無色透明のポリカーボネート樹脂のペレットを用意し、このペレットを、ＣＤと同じ物理フォーマットで８−１４変調されたデータのピットパターンを成形するスタンパが装着された射出成形用の成形機に、上述した着色インクと一緒に投入し、射出成形機に設けたスクリューによりペレットを加熱しながら溶融し、着色溶融ポリカーボネート樹脂を作製した。このとき、着色インクは、着色溶融ポリカーボネート樹脂に対して０．０４重量％含有されるようにした。
【００６１】
次に、この着色溶融ポリカーボネート樹脂をスタンパが装着された金型に射出することにより、一方主面にスタンパによってＣＤと同じ物理フォーマットで８−１４変調されたデータのピットパターンが転写され、且つ色素を含有する厚みが１ｍｍ程度にされた低密度記録体のディスク基板を作製した。
【００６２】
〈サンプル２〉
サンプル２では、着色インクとして有本化学工業社製のプラストブルー８５１４（アントラキノン系染料）を用いたこと以外は、上述したサンプル１と同様にして低密度記録体のディスク基板を作製した。
【００６３】
〈サンプル３〉
サンプル３では、着色インクとして三菱化学社製のダイアレジングリーンＣ（アントラキノン系染料）を用いたこと以外は、上述したサンプル１と同様にして低密度記録体のディスク基板を作製した。
【００６４】
次に、これらのサンプルについて、光透過率を測定した。光透過率の測定には、日立社製の分光高度計（ｕ−２０００）を用いた。
【００６５】
各サンプルの光透過率を測定した結果を図４〜図６に示す。なお、図４はサンプル１の光透過率を示す特性図であり、図５はサンプル２の光透過率を示す特性図であり、図６はサンプル３の光透過率を示す特性図である。また、図４〜図６においては、縦軸が光透過率を示し、横軸が光の波長を示している。
【００６６】
図４〜図６に示す評価結果より、各サンプルでは、６７０ｎｍより短波長側の光の透過率が小さく抑えられており、６７０ｎｍ以下の波長の光が透過しにくくなっていることがわかる。一方、各サンプルでは、７５０ｎｍより長波長側の光の透過率が９０％以上になっており、７５０ｎｍ以上の波長の光は効率良く透過していることがわかる。
【００６７】
このことから、これらサンプルで使用した色素を含有したディスク基板を低密度記録体に用いて光ディスクを作製した場合、低密度記録体のディスク基板が、照射面側から入射して低密度記録体にまで射し込んだ波長６３０ｎｍ〜６７０ｎｍの範囲にあるＤＶＤ用光ビームの透過を抑制し、且つ照射面側から入射した波長７７０ｎｍ〜８５０ｎｍの範囲にあるＣＤ用光ビームを透過させることから、ＤＶＤ用光ビームは高密度記録体の半透過反射膜で、ＣＤ用光ビームは低密度記録体の反射膜で適切に反射させることが可能な光ディスクを提供できる。
【００６８】
次に、高密度記録体と低密度記録体とを貼り合わせる接着層の厚みを検討したサンプル４〜サンプル８について説明する。
【００６９】
〈サンプル４〉
サンプル４では、無色透明のポリカーボネート樹脂のペレットを用意し、このペレットを、ＣＤと同じ物理フォーマットで８−１４変調されたデータのピットパターンを成形するスタンパが装着された射出成形用の成形機に投入し、射出成形機に設けたスクリューによりペレットを加熱しながら溶融し、無色溶融ポリカーボネート樹脂を作製した。この無色溶融ポリカーボネート樹脂をスタンパが装着された金型に射出することにより、スタンパによって一方主面にＣＤと同じ物理フォーマットで８−１４変調されたデータのピットパターンが転写された低密度記録体のディスク基板を作製した。
【００７０】
次に、無色透明のポリカーボネート樹脂のペレットを用意し、このペレットを、ＤＶＤと同じ物理フォーマットで８−１６変調されたデータのピットパターンを成形するスタンパが装着された射出成形用の成形機に投入し、射出成形機に設けたスクリューによりペレットを加熱しながら溶融し、無色溶融ポリカーボネート樹脂を作製した。この無色溶融ポリカーボネート樹脂をスタンパが装着された金型に射出することにより、スタンパによって一方主面にＤＶＤと同じ物理フォーマットで８−１６変調されたデータのピットパターンが転写された高密度記録体のディスク基板を作製した。
【００７１】
次に、これらディスク基板を貼り合わせるための接着剤を作製した。接着剤を作製する際は、三菱化学社製のウレタンアクリル系ＵＶ（Ultra-Violet）硬化樹脂に、着色インクとして三菱化学社製のダイアレジングリーンＣ（アントラキノン系染料）を全体に対して０．４重量％含有されるように加え、攪拌して樹脂中に分散させ、色素が含有された接着剤を作製した。
【００７２】
次に、この接着剤を、低密度記録体となるディスク基板の一方主面の略中央近傍に所定量塗布し、高密度記録体となるディスク基板で接着剤を挟んだ状態でディスク基板の中心を軸にして所定の回転数で回転させ、接着剤を二枚のディスク基板の間に行き渡らせた。そして、ディスク基板間の接着剤にＵＶ光を照射して接着剤を硬化させ、着色インクが０．４重量％含有された接着層を形成した。以上のようにして接着層の透過率を測定するための貼り合わせディスクを作製した。ここでは、接着剤の粘度、ディスク基板の回転数、雰囲気温度を調節することにより、二枚のディスク基板の間の接着層の厚みを２０μｍにした。
【００７３】
〈サンプル５〉
サンプル５では、接着剤の二枚のディスク基板に行き渡らせる際の回転数を調節し、接着層の厚みを３０μｍにしたこと以外は、上述したサンプル４と同様にして貼り合わせディスクを作製した。
【００７４】
〈サンプル６〉
サンプル６では、接着剤の二枚のディスク基板に行き渡らせる際の回転数を調節し、接着層の厚みを５０μｍにしたこと以外は、上述したサンプル４と同様にして貼り合わせディスクを作製した。
【００７５】
〈サンプル７〉
サンプル７では、接着剤の二枚のディスク基板に行き渡らせる際の回転数を調節し、接着層の厚みを７０μｍにしたこと以外は、上述したサンプル４と同様にして貼り合わせディスクを作製した。
【００７６】
〈サンプル８〉
サンプル８では、接着剤の二枚のディスク基板に行き渡らせる際の回転数を調節し、接着層の厚みを８０μｍにしたこと以外は、上述したサンプル４と同様にして貼り合わせディスクを作製した。
【００７７】
次に、これらのサンプル４〜サンプル８について、６５０ｎｍ及び７８０ｎｍの波長の光について光透過率を測定した。光透過率の測定には、日立社製の分光高度計（ｕ−２０００）を用いた。
【００７８】
サンプル４〜サンプル８の６５０ｎｍ及び７８０ｎｍの波長の光について光透過率を測定した結果を図７に示す。
【００７９】
なお、図７中◇印、○印、△印、□印、☆印は順番に６５０ｎｍの波長の光について測定したときのサンプル４、サンプル５、サンプル６、サンプル７、サンプル８を示し、◆印、●印、▲印、■印、★印は順番に７８０ｎｍの波長の光について測定したときのサンプル４、サンプル５、サンプル６、サンプル７、サンプル８を示している。また、図７においては、縦軸が光透過率を示し、接着層の厚みを示している。
【００８０】
図７に示す評価結果より、サンプル４〜サンプル８では、７８０ｎｍの波長の光の光透過率が９０％以上であり、７８０ｎｍの波長の光は効率良く透過していることがわかる。  
【００８１】
また、図７に示す評価結果より、着色インクを０．４重量％含有する接着層の厚みが３０ｎｍ以上のサンプル５〜サンプル８は、接着層の厚みが２０μｍのサンプル４に比べ、６５０ｎｍの波長の光の透過率が１０％以下と小さく抑えられており、６５０ｎｍの波長の光が透過しにくくなっていることがわかる。
【００８２】
サンプル４では、着色インクを０．４重量％含有する接着層の厚みが２０μｍと薄すぎることから、６５０ｎｍの波長の光の透過を十分に抑えることができず、他のサンプルに比べて６５０ｎｍの波長の光に対する透過率が大きくなってしまう。
【００８３】
これに対し、サンプル５〜サンプル８では、着色インクを０．４重量％含有する接着層の厚みが３０μｍ〜８０μｍと適切な範囲にあることから、６５０ｎｍの波長の光の透過を十分に抑制でき、且つ７８０ｎｍの波長の光を効率よく透過することができる。
【００８４】
以上のことから、波長が６５０ｎｍの光、すなわちＤＶＤ用の光ビームを吸収させるための色素を含有させた接着層を作製する際に、接着層の厚みを３０μｍ〜８０μｍにすることは、６５０ｎｍの波長の光を適切に吸収し、且つ７８０ｎｍの波長の光を効率よく透過することが可能な接着層を作製する上で大変重要であることがわかる。
【図面の簡単な説明】
【００８５】
【図１】本発明が適用されたハイブリッドに構成された光ディスクの要部を示す斜視図である。
【図２】同光ディスクを示す要部断面図である。
【図３】同光ディスクを構成する低密度記録体の製造方法を説明するフローチャートである。
【図４】サンプル１のディスク基板の透過率を示す特性図である。
【図５】サンプル２のディスク基板の透過率を示す特性図である。
【図６】サンプル３のディスク基板の透過率を示す特性図である。
【図７】６５０ｎｍ及び７８０ｎｍの波長の光に対する光透過率と接着層の厚みとの関係を示す特性図である。
【符号の説明】
【００８６】
１  光ディスク、２  高密度記録体、３  低密度記録体、４  接着層、５  保護層、１１  第１のディスク基板、１２  半透過反射膜、２１  第２のディスク基板、２２  反射膜
【図１】
2005190644.tif 000003
【図２】
2005190644.tif 000004
【図３】
2005190644.tif 000005
【図４】
2005190644.tif 000006
【図５】
2005190644.tif 000007
【図６】
2005190644.tif 000008
【図７】
2005190644.tif 000009